(57)【要約】【課題】金属箔を全体的に均一分散させた透明石鹸と、その製造方法とを提供する。【解決手段】枠練り法による製造用に調製された石鹸素地１０に対して溶解および／または膨潤可能な親水性フィルム層上に金属箔を設けて金属箔部材を形成し、当該金属箔部材を前記石鹸素地１０に投入して混合し、前記金属箔を石鹸素地１０中に分散させた後、これを枠に流し込んで、養生硬化させて石鹸を形成する透明石鹸１の製造方法である。石鹸素地１０は、脂肪酸石鹸を２５〜５５質量％、糖・ポリオールを２０〜５０質量％、アルコールを２０質量％以下の割合で含有したものである。金属箔部材は、１〜４００ｍｍ2の大きさとなされ、石鹸素地１０の１００質量％に対して０．００５〜２．０質量％の割合で含有されたものである。上記製造方法によって、厚さ方向に３層に切断した各層に含まれる金属箔部材の金属箔の数の平均数と、各層に含まれる金属箔の数との差が、前記平均数の１０％以下となされた透明石鹸１である。【選択図】図１
2017222740.tif 000002
【特許請求の範囲】
【請求項１】
枠練り法による製造用に調製された石鹸素地に対して溶解および／または膨潤可能な親水性フィルム層上に、金属箔を設けて金属箔部材を形成し、当該金属箔部材を前記石鹸素地に投入して混合し、前記金属箔を石鹸素地中に分散させた後、これを枠に流し込んで、養生硬化させて石鹸を形成することを特徴とする透明石鹸の製造方法。
【請求項２】
親水性フィルム層と、金属箔との間に、接着層が設けられた金属箔部材を使用する請求項１に記載の透明石鹸の製造方法。
【請求項３】
金属箔部材は、１ｍｍ2〜４００ｍｍ2の大きさとなされたものである請求項１または２に記載の透明石鹸の製造方法。
【請求項４】
金属箔部材は、石鹸素地１００質量％に対して０．００５〜２．０質量％の割合で含有されたものである請求項１ないし３の何れか一に記載の透明石鹸の製造方法。
【請求項５】
石鹸素地は、脂肪酸石鹸を２５〜５５質量％、糖・ポリオールを２０〜５０質量％の割合で含有したものである請求項１ないし４の何れか一に記載の透明石鹸の製造方法。
【請求項６】
石鹸素地は、アルコールを２０質量％以下の割合で含有したものである請求項１ないし５の何れか一に記載の透明石鹸の製造方法。
【請求項７】
石鹸素地に、金属箔部材を投入して５〜９０分混合し、当該金属箔部材の金属箔を石鹸素地中に分散させる請求項１ないし６の何れか一に記載の透明石鹸の製造方法。
【請求項８】
水に金属箔部材を投入して５分以上混合した後、前記水の量だけ、当該水の量が減量された石鹸素地と５分以上混合して、前記２つの混合した時間の合計を９０分以下とすることで金属箔部材の金属箔を石鹸素地中に分散させる請求項１ないし６の何れか一に記載の透明石鹸の製造方法。
【請求項９】
枠練り法によって製造され、その内部に複数の金属箔が分散されてなる透明石鹸であって、
厚さ方向に同容積となるように３層に切断した各層に含まれる金属箔の数の平均数と、各層に含まれる金属箔の数との差が、前記平均数の１０％以下となされた透明石鹸。
【発明の詳細な説明】
【技術分野】
【０００１】
本発明は、金属箔が分散された状態で配合された透明石鹸と、その製造方法とに関するものである。
【背景技術】
【０００２】
一般に、透明に形成された固形石鹸が知られている。
【０００３】
従来より、このような透明石鹸の意匠性を向上させるために、金箔を分散含有させることが行われていた（例えば、特許文献１参照）。
【０００４】
この特許文献１の透明石鹸の場合、石鹸基剤の溶融物を注入した型を閉じた後、固化するまでの間、型の反転を繰り返すことで、金箔の沈降を防止して、石鹸中に金箔を分散させるようになされていた。
【先行技術文献】
【特許文献】
【０００５】
【特許文献１】特開昭６３−２２５６９９号公報
【発明の概要】
【発明が解決しようとする課題】
【０００６】
しかし、上記従来の透明石鹸の製造方法の場合、型の反転を繰り返している間に、金箔が石鹸の中心に集まってしまい石鹸全体に綺麗に分散した状態にすることが難しくなるといった不都合を生じる。また、固化するまでの間、型の反転を繰り返さなければならず、製造作業が煩わしくなってしまう。そのため、機械を使用して型の反転を繰り返すことが考えられるが、この場合、機械的な単調な動作となってしまうので、金箔が石鹸の中心に集まり易くなり、不良品となってしまう。
【０００７】
本発明は、係る実情に鑑みてなされたものであって、金属箔を全体的に分散させることができる透明石鹸と、その製造方法とを提供することを目的としている。
【課題を解決するための手段】
【０００８】
上記課題を解決するための本発明に係る透明石鹸の製造方法は、枠練り法による製造用に調製された石鹸素地に対して溶解および／または膨潤可能な親水性フィルム層上に、金属箔を設けて金属箔部材を形成し、当該金属箔部材を前記石鹸素地に投入して混合し、前記金属箔を石鹸素地中に分散させた後、これを枠に流し込んで、養生硬化させて石鹸を形成するものである。
【０００９】
上記透明石鹸の製造方法において、親水性フィルム層と、金属箔との間に、接着層が設けられた金属箔部材を使用するものであってもよい。
【００１０】
上記透明石鹸の製造方法において、金属箔部材は、１ｍｍ2〜４００ｍｍ2の大きさとなされたものであってもよい。
【００１１】
上記透明石鹸の製造方法において、金属箔部材は、石鹸素地１００質量％に対して０．００５〜２．０質量％の割合で含有されたものであってもよい。
【００１２】
上記透明石鹸の製造方法において、石鹸素地は、脂肪酸石鹸を２５〜５５質量％、糖・ポリオールを２０〜５０質量％の割合で含有したものであってもよい。
【００１３】
上記透明石鹸の製造方法において、石鹸素地は、アルコールを２０質量％以下の割合で含有したものであってもよい。
【００１４】
上記透明石鹸の製造方法において、石鹸素地に、金属箔部材を投入して５〜９０分混合し、当該金属箔部材の金属箔を石鹸素地中に分散させるものであってもよい。
【００１５】
上記透明石鹸の製造方法において、水に金属箔部材を投入して５分以上混合した後、この混合水溶液を、前記水の量だけ、石鹸素地中の水の量が減量された石鹸素地と５分以上混合して、前記２つの混合した時間の合計を９０分以下とすることで金属箔部材の金属箔を石鹸素地中に分散させるものであってもよい。
【００１６】
上記課題を解決するための本発明に係る透明石鹸は、枠練り法によって製造され、その内部に複数の金属箔が分散されてなる透明石鹸であって、厚さ方向に同容積となるように３層に切断した各層に含まれる金属箔の数の平均数と、各層に含まれる金属箔の数との差が、前記平均数の１０％以下となされたものである。
【００１７】
［脂肪酸石鹸部］
本発明の透明石鹸で使用される脂肪酸は、炭素原子数が好ましくは８〜２０、より好ましくは１２〜１８の、飽和または不飽和の脂肪酸であり、直鎖状であっても分岐鎖状であってもよい。具体例としては、例えば、ラウリン酸、ミリスチン酸、パルミチン酸、ステアリン酸、オレイン酸、イソステアリン酸等や、それらの混合物である牛脂脂肪酸、パーム油脂肪酸、ヤシ油脂肪酸、パーム核油脂肪酸等が挙げられる。
【００１８】
脂肪酸のアルカリ金属塩を形成する対イオンとしては、ナトリウム、カリウムが好ましい。また、脂肪酸の一部は後述するアルカノールアミンと対イオンを形成することができる。ナトリウム／カリウムの混合塩の具体例としては、ラウリン酸ナトリウム／カリウム、ミリスチン酸ナトリウム／カリウム、パルミチン酸ナトリウム／カリウム、ステアリン酸ナトリウム／カリウム、オレイン酸ナトリウム／カリウム、イソステアリン酸ナトリウム／カリウム、牛脂脂肪酸ナトリウム／カリウム、パーム油脂肪酸ナトリウム／カリウム、ヤシ油脂肪酸ナトリウム／カリウム、パーム核油脂肪酸ナトリウム／カリウム等が挙げられ、これらは単独で使用してもよいし、２つ以上を混合して使用してもよい。上記の脂肪酸のナトリウム／カリウムの混合塩の中でも、ラウリン酸ナトリウム／カリウム、ミリスチン酸ナトリウム／カリウム、パルミチン酸ナトリウム／カリウム、ステアリン酸ナトリウム／カリウム、オレイン酸ナトリウム／カリウム、イソステアリン酸ナトリウム／カリウムが好適に使用できる。
【００１９】
本発明の透明石鹸における、脂肪酸の含有量は、２５〜５５質量％であることが好ましい。この含有量が２５質量％未満であると、凝固点が低くなるため、凝固までの間に金属箔が沈降し、かつ、長期保存すると表面が溶融し、また透明石鹸にあっては透明性が低下し、商品価値を損なうおそれがあり、また洗浄力も不足する。逆に、５５質量％を超えると、急激に固化されるため、金属箔の分散性が悪くなり、かつ、透明石鹸にあっては透明性が低下したり、使用後につっぱり感が生じるおそれがある。
【００２０】
また、脂肪酸のナトリウム／カリウムの混合塩においては、その塩を構成するナトリウムとカリウムとのモル比（ナトリウム／カリウム比）が、１００／０〜４０／６０、特に１００／０〜７０／３０であることが好ましい。このナトリウム／カリウム比が４０／６０を超えてカリウムの割合が多くなると、十分な凝固点が得られず、長期保存すると表面が溶融して、商品価値を損なうおそれがある。また、硬度が低下したり、使用時の溶け減りが大きくなったり、高温多湿の条件下で発汗が生じたり、使用途中に表面が白濁化するおそれがある。
【００２１】
［糖・ポリオール部］
本発明を透明石鹸に用いる際に好適に用いられる糖・ポリオールとしては、マルチトール、ソルビトール、グリセリン、１，３−ブチレングリコール、プロピレングリコール、ポリエチレングリコール、砂糖、ピロリドンカルボン酸、ピロリドンカルボン酸ナトリウム、ヒアルロン酸、ポリオキシエチレンアルキルグルコシドエーテル等が例示され、組成物中２０〜５０質量％配合することが好適である。特に、金属箔の分散性、透明石鹸の透明性とともに良好な使用性を得るため、糖・ポリオール部中、糖及び糖アルコールと、ポリオールの比は、４０〜６０：６０〜４０であることが好ましい。
【００２２】
［両性界面活性剤］
本発明にかかる透明石鹸は、以下の両性界面活性剤を含むことが好適である。
【００２３】
本発明の透明石鹸で使用され得る両性界面活性剤としては、下記化学式（Ａ）〜（Ｃ）で表される両性界面活性剤が挙げられる。
【００２４】
【化１】
2017222740.tif 000003
【００２５】
［式中、Ｒ1は、炭素原子数７〜２１のアルキル基またはアルケニル基を表し、ｎおよびｍは、同一または相異なって、１〜３の整数を表し、Ｚは、水素原子または（ＣＨ2）pＣＯＯＹ（ここで、ｐは１〜３の整数であり、Ｙは、アルカリ金属、アルカリ土類金属または有機アミンである。）を表す。］、
【００２６】
【化２】
2017222740.tif 000004
【００２７】
［式中、Ｒ2は、炭素原子数７〜２１のアルキル基またはアルケニル基を表し、Ｒ3およびＲ4は、同一または相異なって、低級アルキル基を表し、Ａは、低級アルキレン基を表す。］、および
【００２８】
【化３】
2017222740.tif 000005
【００２９】
［式中、Ｒ5は、炭素原子数８〜２２のアルキル基またはアルケニル基を表し、Ｒ6およびＲ7は、同一または相異なって、低級アルキル基を表す。］。
【００３０】
化学式（Ａ）において、Ｒ1の「炭素原子数７〜２１のアルキル基」は、直鎖状でも分岐鎖状でもよく、炭素原子数は好ましくは７〜１７である。また、Ｒ1の「炭素原子数７〜２１のアルケニル基」は、直鎖状でも分岐鎖状でもよく、炭素原子数は好ましくは７〜１７である。また、Ｙの「アルカリ金属」としては、ナトリウム、カリウム等が挙げられ、「アルカリ土類金属」としては、カルシウム、マグネシウム等が挙げられ、「有機アミン」としては、モノエタノールアミン、ジエタノールアミン、トリエタノールアミン等が挙げられる。
【００３１】
化学式（Ａ）で表される両性界面活性剤の具体例としては、イミダゾリニウムベタイン型、例えば、２−ウンデシル−Ｎ−カルボキシメチル−Ｎ−ヒドロキシエチルイミダゾリウムベタイン（ラウリン酸より合成されたもの、以下、便宜上「ラウロイルイミダゾリニウムベタイン」ともいう）、２−ヘプタデシル−Ｎ−カルボキシメチル−Ｎ−ヒドロキシエチルイミダゾリウムベタイン（ステアリン酸より合成されたもの）、ヤシ油脂肪酸より合成された２−アルキルまたはアルケニル−Ｎ−カルボキシメチル−Ｎ−ヒドロキシエチルイミダゾリウムベタイン（Ｒ1がＣ7〜Ｃ17の混合物、以下、便宜上、「ココイルイミダゾリニウムベタイン」ともいう）等が挙げられる。
【００３２】
化学式（Ｂ）において、Ｒ2の「炭素原子数７〜２１のアルキル基」および「炭素原子数７〜２１のアルケニル基」は、化学式（Ａ）のＲ1と同様である。また、Ｒ3、Ｒ4の「低級アルキル基」は、直鎖状または分岐鎖状の、好ましくは炭素原子数が１〜３のアルキル基である。さらに、Ａの「低級アルキレン基」は、直鎖状または分岐鎖状の、好ましくは炭素原子数が３〜５のアルキレン基である。
【００３３】
化学式（Ｂ）で表される両性界面活性剤（アミドアルキルベタイン型）の具体例としては、アミドプロピルベタイン型、例えば、ヤシ油脂肪酸アミドプロピルジメチルアミノ酢酸ベタイン（Ｒ2がＣ7〜Ｃ17の混合物）等が挙げられる。
【００３４】
化学式（Ｃ）において、Ｒ5の「炭素原子数８〜２２のアルキル基」は、直鎖状でも分岐鎖状でもよく、炭素原子数は好ましくは８〜１８である。また、Ｒ5の「炭素原子数８〜２２のアルケニル基」は、直鎖状でも分岐鎖状でもよく、炭素原子数は好ましくは８〜１８である。さらに、Ｒ6、Ｒ7の「低級アルキル基」は、化学式（Ｂ）のＲ3、Ｒ4と同様である。
【００３５】
化学式（Ｃ）で表される両性界面活性剤（アルキルベタイン型）の具体例としては、ラウリルジメチルアミノ酢酸ベタイン、ヤシ油脂肪酸より合成されたアルキルまたはアルケニルジメチルアミノ酢酸ベタイン（Ｒ5がＣ8〜Ｃ18の混合物）等が挙げられる。
【００３６】
本発明においては、上記化学式（Ａ）〜（Ｃ）で表される両性界面活性剤からなる群より少なくとも１つが選択されて使用される。
【００３７】
本発明の透明石鹸においては、上記の両性界面活性剤を配合することにより、脂肪酸（脂肪酸ナトリウムまたは脂肪酸のナトリウム／カリウムの混合塩）と両性界面活性剤が複合塩を形成し、「きしみ感」改善等の使用性が向上し、また硬度が向上して溶け減り度合いが低くなる等の作用が発揮される。
【００３８】
本発明の透明石鹸における上記の両性界面活性剤の含有量は、１〜１５質量％、特に４〜８質量％が好ましい。この含有量が１質量％未満であると、凝固点が低くなるため、長期保存すると表面が溶融して、商品価値を損なうおそれがある。また、硬度が低下したり、使用時の溶け減りが大きくなるおそれがある。さらに、透明性も低下するおそれがある。逆に、１５質量％を超えると、使用後にベタツキ感を生じ、また、長期保存すると表面が褐色に変質して商品価値を損なうおそれがある。
［ノニオン界面活性剤］
【００３９】
本発明の透明石鹸には、さらにノニオン界面活性剤を配合することが好適である。使用され得るノニオン界面活性剤としては、ポリオキシエチレン（以下、ＰＯＥともいう）硬化ヒマシ油、ポリオキシエチレン２−オクチルドデシルエーテル、ポリオキシエチレンラウリルエーテル、プロピレンオキシドエチレンオキシド共重合ポリマー、ポリオキシエチレンポリオキシプロピレンセチルエーテル、ポリオキシエチレンポリオキシプロピレングリコール、ジイソステアリン酸ポリエチレングリコール、アルキルグルコシド、ポリオキシエチレン変性シリコン（例えば、ポリオキシエチレンアルキル変性ジメチルシリコン）、ポリオキシエチレングリセリンモノステアレート、ポリオキシエチレンアルキルグルコシド、アルカノールアミド、ポリオキシエチレンアルカノールアミド等が挙げられる。これらは、単独で使用してもよいし、２つ以上を混合して使用してもよい。上記のノニオン界面活性剤の中でも、ポリオキシエチレン硬化ヒマシ油が好適に使用できる。
【００４０】
本発明の透明石鹸においては、ノニオン界面活性剤を配合することにより、使用性が一層向上する作用が発揮される。
【００４１】
本発明の透明石鹸におけるノニオン界面活性剤の含有量は、１〜１５質量％、特に６〜１２質量％が好ましい。この含有量が１質量％未満であると、むしろ使用後につっぱり感が生じるおそれがある。逆に、１５質量％を超えると、凝固点が低くなるため、長期保存すると表面が溶融して、商品価値を損なうおそれがある。また、硬度が低下したり、使用時の溶け減りが大きくなるおそれがある。さらに、使用後にベタツキ感が生じるおそれがある。
【００４２】
［ヒドロキシアルキルエーテルカルボン酸塩型界面活性剤］
本発明の透明石鹸にはヒドロキシアルキルエーテルカルボン酸塩型界面活性剤を添加することが好適であり、泡立ちの改善が認められる。
【００４３】
本発明において好適なヒドロキシアルキルエーテルカルボン酸塩型界面活性剤は下記構造（Ｄ）を有する。
【００４４】
【化４】
2017222740.tif 000006
【００４５】
（式中、Ｒ1は炭素原子数４〜３４の飽和又は不飽和の炭化水素基を表し；Ｘ1、Ｘ2のいずれか一方は−ＣＨ2ＣＯＯＭ1を表し、他方は水素原子を表し；Ｍ1は水素原子、アルカリ金属類、アルカリ土類金属類、アンモニウム、低級アルカノールアミンカチオン、低級アルキルアミンカチオン、又は塩基性アミノ酸カチオンを表す。）
【００４６】
式中、Ｒ1は芳香族炭化水素、直鎖状又は分岐状脂肪族炭化水素のいずれでもよいが、脂肪族炭化水素、特にアルキル基、アルケニル基が好ましい。例えば、ブチル基、オクチル基、デシル基、ドデシル基、テトラデシル基、ヘキサデシル基、オクタデシル基、ドコシル基、２−エチルヘキシル基、２−ヘキシルデシル基、２−オクチルウンデシル基、２−デシルテトラデシル基、２−ウンデシルヘキサデシル基、デセニル基、ドデセニル基、テトラデセニル基、ヘキサデセニル基等が好ましい例として挙げられ、中でもデシル基、ドデシル基が界面活性能力の面で優れている。
【００４７】
また、式中、Ｘ1、Ｘ2のいずれか一方は−ＣＨ2ＣＯＯＭ1で表されるが、Ｍ1としては、水素原子、リチウム、カリウム、ナトリウム、カルシウム、マグネシウム、アンモニウム、モノエタノールアミン、ジエタノールアミン、トリエタノールアミン等が挙げられる。
【００４８】
具体的には、上記（Ａ）ヒドロキシアルキルエーテルカルボン酸塩型界面活性剤のうち、ドデカン−１，２−ジオールのいずれかのＯＨ基のＨが−ＣＨ2ＣＯＯＮａで置換されたドデカン−１，２−ジオール・酢酸エーテルナトリウムが本発明で最も好ましい。
なお、本発明においてヒドロキシアルキルエーテルカルボン酸塩型界面活性剤は、泡立ちを改善する観点から１〜１５質量％、好ましくは５〜１０質量％配合することができる。
［金属箔部材］
【００４９】
金属箔部材としては、前記した透明石鹸の石鹸素地に溶解および／または膨潤可能な親水性フィルム層上に、金属箔を設けたものを使用することができる。
【００５０】
親水性フィルム層としては、前記した石鹸素地に溶解および／または膨潤可能なものであれば、特に限定されるものではなく、例えば、プルランあるいは寒天等の水溶性多糖類を主成分とした、水あるいは湯に溶解する水溶性の可食性フィルムが挙げられる。なお、プルランとは、デンプンを主原料として得られる天然の多糖類であって、造膜したプルランフィルムは、食用にも多用されており、水溶性、透明性に優れるとともに、金属箔との密着性にも優れた特長を備える。
【００５１】
また、この親水性フィルム層としては、指先等で簡単に取り扱うことができるような、ある程度の厚みがあるものが望ましい。例えば、プルラン等のデンプンを主成分とする可食性フィルムからなる親水性フィルム層の場合については、取り扱いの容易性とか、石鹸素地による溶解性および／または膨潤性等を考慮すると１０μｍ〜５０μｍ程度の厚さが好ましいが、もちろんこれらの数値に限定されるわけではない。そして、その水溶性の可食性フィルムからなる親水性フィルム層を用いた場合には、当該親水性フィルム層が、石鹸素地中に溶け込んでも、安全性を確保することができる。
【００５２】
なお、親水性フィルム層としては、必ずしも上記プルランあるいは寒天を主成分とした可食性フィルムに限定される訳ではなく、例えば、オブラート、コラーゲン、ゼラチン、カラギーナン、アルギン酸塩、天然ガム等を主成分とした可食性フィルムであってもよく、また、これらの可食性フィルムは必ずしも水溶性である必要はなく、石鹸素地に溶解および／または膨潤すれば良い。
【００５３】
金属箔としては、例えば、真空蒸着機等の装置を用いて蒸着された、純金箔の蒸着層等からなるものを挙げることができるが、必ずしも金の組成率が１００％に極めて近い純金箔からなる必要はなく、純度の高い純良金からなる金箔でもよいし、純銀箔もしくは純度の高い純良銀箔等の銀箔からなっていてもよい。従って、この明細書において「金」及び「銀」の用語は、まぜものがない、狭義の意での純金及び純銀のみを指称するのではなく、金または銀の純度が高く、食用が可能なものを含む。金もしくは銀の層の厚みについては、０．０１μｍ〜０．５μｍ程度が好ましいが、必ずしもこの数値に限定されない。また、前記金属箔の製造方法としては、必ずしも真空蒸着法を採用する必要はなく、例えば、スパッタリング、活性化反応蒸着、イオンプレーテング等の方法を採用しても良い。もっとも、スパッタリング法によれば、金もしくは銀の組成率が、９９．９９％程度の極めて高純度の金もしくは銀の金属箔を得ることができる。
【００５４】
また、金属箔は、必ずしも純金もしくは純良金等の金、または、純銀もしくは純良銀等の銀の金属箔を親水性フィルム層に積層される必要はなく、例えば、純金もしくは純良金等からなる箔打ち金箔、または、純銀もしくは純良銀等からなる箔打ち銀箔からなる、金もしくは銀の層を、親水性フィルム層に、例えば、手貼りによって積層したものであってもよい。ここで、箔打ち金箔、または、箔打ち銀箔とは、金または銀をごく薄い厚さに打ち伸ばした状態の金箔、または、銀箔であるのが好ましいが、その厚みは、前記した０．０１μｍ〜０．５μｍの範囲内のものを用いることが好ましい。
【００５５】
そして、前記金属箔の金箔もしくは箔打ち金箔は、食用可能な純度を有する純金もしくは純良金等からなるものを用いることが好ましく、例えば、日本国の食品衛生法４条違反として措置されない程度の純度を有する金、すなわち、金の組成率が９４.４％、銀の組成率が４.９％、銅の組成率が０.７％程度の純度を有する金であれば使用することができる。もちろん、金の組成率は、前記数値に限定されるわけではないが、前記数値以上であることが望ましい。銀箔についても、食用可能な純銀もしくは純良銀等からなるものを用いることが好ましく、銀の組成率が特定の数値からなるものに限られない。
【００５６】
そして、親水性フィルム層上に積層される金属箔が、箔打ち金箔もしくは銀箔の場合、静電気を帯びた状態の親水性フィルム層上に、これら箔打ち金箔もしくは銀箔を、丁寧に置けば、その静電気により、金箔もしくは銀箔がその親水性フィルム層上に付着する。この場合、箔打ち金箔もしくは銀箔を上方側より覆うように置くため、これら箔打ち金箔もしくは銀箔と、親水性フィルム層との間に空気が介在するが、これら箔打ち金箔もしくは銀箔には、無数のピンホールが存在し、それらの間に介在する空気が、前記ピンホールを介して上方側に抜けるので、箔打ち金箔もしくは銀箔は、親水性フィルム層に対して密着する。
【００５７】
また、金属箔は、可食性または皮膚に接触してアレルギー反応を起こさないような金属材料によって層を形成するようになされたものであっても良い。この場合、金属箔を形成する金属材料としては、例えば、前記した金、銀以外に、チタン、プラチナ、アルミニウム、銅、ニッケル、コバルト、パラジウム、鉄、ルテニウム等の金属からなるものを使用することが考えられる。
【００５８】
また、前記した各金属材料としては、金属粉を用い、この金属粉を層状にして構成するものであってもよい。金属粉は１種または２種以上混合するものであってもよいし、金属粉に色材を加えて着色された金属箔を構成するものであってもよい。この場合、色材としては、例えば、可食性のイカスミ、赤ビート色素、アントシアニン色素、モナスカス色素、コチニール色素、ラック色素、カロチン色素、パプリカ色素、アナトー色素、クチナシ色素、紅花色素、ウコン色素、紅麹色素、その他各種の動植物より抽出される可食性の天然着色料とか、食品衛生法で認められる、可食性の合成着色料を挙げることができる。
【００５９】
この金属粉は、接着材と混合し、親水性フィルム層に塗布することによって金属箔として形成することができる。
【００６０】
この際、使用する接着材としては、例えば、水飴、ＣＭＳ（カルボキシ  メチル  スターチ）などのデンプン加工品、ＣＭＣ（カルボキシ  メチル  セルロース）、食品ガム、アルギン酸ソーダ、食品天然樹脂、食品天然物等を用いることができるが、特に、ラックカイガラ虫の分泌樹脂であるセラックまたはトウモロコシのタンパク質の成分であるツェインを好適に用いることができる。これは、セラックおよびツェインが、人体に無害であるとともに、アルコールにも容易に溶けるため、コーター等の塗布装置に対する機械的適性にも優れているからである。もっとも、前記接着材以外にも、例えば、こんにゃく粉、アラビアガム、大豆蛋白、卵白、甲殻類粉末、昆布粉等のその他の可食性の接着材を使用することができる。
【００６１】
この接着材は、前記したように金属粉と混合して親水性フィルム層に塗布する以外に、前記した金属箔と親水性フィルム層との間を貼り合わせるために使用するものであってもよい。貼り合わせに使用する場合、接着材層の厚さとしては、０．１μｍ〜５μｍ程度の厚さが好ましい。また、金属粉と接着材とを混合して金属箔を形成する場合の金属箔の厚みとしても、上記した０．１μｍ〜５μｍ程度の厚さが好ましい。
【００６２】
このようにして構成される金属箔部材は、枠練り法用に調製された石鹸素地１００質量％に対して０．００５質量％〜２．０質量％の割合となるように、当該石鹸素地に添加されて混合攪拌される。０．００５質量％未満の場合、十分な金属箔が得られず、意匠性に優れた石鹸を形成することができず、２．０質量％を超えると、石鹸素地に溶けた金属箔部材の親水性フィルム層の影響で石鹸の透明度を維持するのが困難になってしまう。
【００６３】
石鹸素地に金属箔部材を混合して攪拌を続けると、金属箔部材は、親水性フィルム層の部分が溶解および／または膨潤して石鹸素地に馴染み、石鹸素地中に分散され始める。同時に、金属箔部材は、混合攪拌によって金属箔の部分が適宜に分断されて細かくなり、金属箔が十分に分散することとなる。この混合攪拌の時間としては、５分以上９０分以下の範囲で適宜の時間行うのが好ましい。５分未満の場合、金属箔部材の親水性フィルム層の部分が十分に溶解および／または膨潤せず、その結果、金属箔が石鹸素地中に十分に分散しない。また、９０分を超えて攪拌すると、時間が無駄になるとともに、金属箔部材の金属箔の部分が細かく分断され過ぎて石鹸の外観が低下してしまうこととなる。
【００６４】
この金属箔部材は、１ｍｍ2〜４００ｍｍ2の大きさに形成されたものを用いることが好ましい。１ｍｍ2よりも小さいものを使用すると、混合攪拌によって金属箔の部分が分断された際に、当該金属箔が細かく分断され過ぎてしまい、透明石鹸の意匠性が低下してしまう。また、４００ｍｍ2よりも大きいものを使用すると、混合攪拌によって金属箔の部分が十分に分断されず、また、分断された金属箔の大きさにばらつきを生じることとなり、透明石鹸の意匠性が低下してしまうこととなる。なお、金属粉を接着材と混合して金属箔を形成した金属箔部材を使用する場合には、混合攪拌の際に金属箔の部分が細かく分断され過ぎてしまい、金属粉の状態にまで戻ってしまうことが懸念されるため、接着材によって強固な金属箔を形成したり、混合攪拌時間を短くすることが好ましい。
【００６５】
なお、金属箔部材は、枠練り法用に調製された石鹸素地に加える予定であった水の一部を利用して予め金属箔部材と水とを混合攪拌しておいてから、残りの水を加えた調製された石鹸素地と混合して攪拌するものであってもよい。この場合、金属箔部材と水とは、５分以上混合攪拌してから、残りの水で調製した石鹸素地と混合攪拌することが好ましい。５分未満の場合は、金属箔部材が十分に溶解および／または膨潤していないので、石鹸素地と混合してからも混合攪拌し続けなければ、石鹸素地中に金属箔部材を十分に分散させることができない。また、金属箔部材と水とを予め混合攪拌して金属箔部材を水に溶解および／または膨潤させているので、石鹸素地と混合してからは、短い混合攪拌時間で、当該石鹸素地中に金属箔部材を分散させることができる。石鹸素地と混合してからの攪拌時間は、先に水と混合攪拌した時間と合わせて９０分以下の範囲となるように行うことが好ましい。合計時間が９０分を超えてしまうと時間が無駄になるとともに、固化され始めるために混合攪拌できなくなり、金属箔部材の金属箔の部分が細かく分断され過ぎて石鹸の外観が低下してしまうこととなる。
【発明の効果】
【００６６】
以上述べたように、本発明によると、金属箔が均一に分散された意匠性に優れた透明石鹸を得ることができる。
【図面の簡単な説明】
【００６７】
【図１】本発明に係る透明石鹸の製造方法であって、実施例１における透明石鹸の製造工程を説明する概略図である。
【発明を実施するための形態】
【００６８】
［実施例１］
【００６９】
脂肪酸石鹸３５質量％、アルコール１０質量％、砂糖１０質量％、ソルビット５質量％、グリセリン１０質量％、ＰＰＧ８−グリセリルエーテル５質量％、エデト酸塩０．１質量％、ヤシ油脂肪酸イミドリニウムベタイン（固形分）２質量％、ラウリルグリコール酢酸ナトリウム（固形分）１質量％、ＰＥＧ−６０水添ヒマシ油５質量％に、水を加えて合計が１００質量％となるように透明石鹸組成物の溶液を用意し、７０℃でスターラーの回転速度を２００ｒｐｍとして混合攪拌して均一に溶解させた。
【００７０】
この溶液１００質量％に対して、１ｍｍ2の金属箔部材を０．１質量％の割合で加えて十分に攪拌し、金属箔部材の金属箔が溶液中に拡散したことを目視で確認した後、図１に示すように、当該溶液１０を７０φ×３００ｍｍの内径に形成された冷却パイプ２に流し込み、２５℃の温度で冷却した。冷却によって固化した円柱状の固形物１０ａを冷却パイプ２から取り出し、３０ｍｍの厚さに切断した後、形を整えることで、７０φ×３０ｍｍの大きさに形成された１０個の透明石鹸１を形成した。
【００７１】
なお、金属箔部材としては、２０μｍ厚みに形成されたプルランフィルム層（親水性フィルム層）上に、厚さ０．５μｍとなるように金を真空蒸着させて金属箔を形成した後、一辺が約１ｍｍ角の約１ｍｍ2の大きさの金属箔部材に形成したものを使用した。
【００７２】
得られた１０個の各透明石鹸に含まれる金属箔部材の金属箔の数を測定した。この測定は、３０ｍｍの厚さに形成された透明石鹸中に分散した金属箔部材の金属箔の数を正確に数えるため、当該透明石鹸を１０ｍｍ厚さとなるように３つに切断し、各切断片毎に数えた金属箔の数を合計して透明石鹸の一つ当たりの金属箔の数を測定した。
【００７３】
このようにして測定された１０個の透明石鹸に含まれる各金属箔部材の金属箔の数にばらつきが無いか否かを確認するため、各透明石鹸の金属箔の数を比較した。この比較は、金属箔の数が最も多かった透明石鹸と、金属箔の数が最も少なかった透明石鹸との金属箔の数の差Ｒを求めるとこによって評価した。この差Ｒが５０未満の場合を「◎」、５１以上１００未満の場合を「○」、１０１以上１５０未満の場合を「△」、１５０以上の場合を「×」として均一性を評価した。結果を表１に示す。
【表１】
2017222740.tif 000007
【００７４】
また、透明石鹸組成物の溶液を冷却パイプに流し込んだ際、底部と表面部とで差を生じるか否かを確認するため、各透明石鹸に含まれる金属箔の数は、流し込んだ位置毎に、わかるように表示した。
【００７５】
さらに、上から５段目の透明石鹸について、２０名のパネラーに、「０」「１」「２」「３」の四段階評価で外観を採点してもらい、その平均点を評価した。この平均点が２．５点以上の場合を「◎」、１．５点以上２．５点未満の場合を「○」、０．５点以上１．５点未満の場合を「△」、０．５点未満の場合を「×」として外観を評価した。結果を表１に示す。
［実施例２〜４、比較例１〜３］
【００７６】
金属箔部材の大きさおよび配合量を表１に示すように変更した以外は、上記実施例１と同様にして金属箔部材の金属箔が分散した透明石鹸を形成した。そして、透明石鹸に含まれる金属箔部材の金属箔の数および均一性ならびに透明石鹸の外観を評価した。結果を表１に示す。なお、比較例３の正五毛金箔は、厚さ０．１μｍのものを使用した。
【００７７】
表１の結果から、本発明に係る透明石鹸は、金属箔が均一に分散し、かつ、外観に優れた石鹸が得られることが確認できた。
−品質評価−
【００７８】
上記実施例１〜４、比較例１〜３のうち、外観評価で高評価が得られた実施例１〜４、比較例３の各透明石鹸の品質評価を行った。
【００７９】
この品質評価は、最上段、上から５段目、最下段の各透明石鹸について、金属箔部材の金属箔の数を数える際に切断した３つの層の各層に含まれる金属箔の数を、これら３層の金属箔の数の平均値と比較し、その差が平均値の１０％未満の場合を「◎」、１０％以上１５％未満の場合を「○」、１５％以上２０％未満の場合を「△」、２０％以上の場合を「×」として品質評価を行った。結果を表２に示す。
【表２】
2017222740.tif 000008
【００８０】
その結果、本発明に係る透明石鹸は、厚さ方向に均等に金属箔が分散した品質に優れた透明石鹸であることが確認できた。
［実施例５］
【００８１】
脂肪酸石鹸３５質量％、アルコール５質量％、砂糖１０質量％、ソルビット５質量％、グリセリン１０質量％、ジプロピレングリコール１０質量％、エデト酸塩０．１質量％、ヤシ油脂肪酸イミドリニウムベタイン（固形分）２質量％、ラウリルグリコール酢酸ナトリウム（固形分）１質量％、ＰＥＧ−３０水添ヒマシ油５質量％に、水を加えて合計が１００質量％となるように透明石鹸組成物の溶液を用意し、７０℃でスターラーの回転速度を２００ｒｐｍとして混合攪拌して均一に溶解させた。
【００８２】
この溶液１００質量％に対して、１ｍｍ2の金属箔部材を０．００５質量％の割合で加えて十分に攪拌し、金属箔部材の金属箔が溶液中に拡散したことを目視で確認した後、上記実施例１と同様の方法で透明石鹸を形成し、金属箔の均一性および外観を評価した。また、透明性についても評価した。透明性は、各試料を２０ｍｍの厚さに切断してスライス片を形成し、このスライス片を２６ポイントの活字上に置いて、その活字が判読できるか否かによって判断した。はっきりと判読できる場合は「◎」、容易に判読できる場合は「○」、かろうじて判読できる場合は「△」、全く判読できない場合は「×」として透明性を評価した。結果を表３に示す。
【表３】
2017222740.tif 000009
［実施例６〜９、比較例４、５］
【００８３】
金属箔部材を配合する割合を表３に示すように変更した以外は、上記実施例５と同様にして金属箔部材の金属箔が分散した透明石鹸を形成した。そして、得られた透明石鹸の金属箔の均一性および外観、ならびに透明石鹸の透明性について評価した。結果を表３に示す。
【００８４】
表３から、透明石鹸組成物の溶液１００質量％に対して０．００５質量％〜２．０質量％の金属箔部材を加えた本発明に係る透明石鹸の場合には、金属箔の均一性、外観および透明性の全ての項目において優れた結果が得られることが確認できた。
［実施例１０］
【００８５】
脂肪酸石鹸３５質量％、アルコール０質量％、砂糖１５質量％、ソルビット８質量％、グリセリン１５質量％、ジグリセリン５質量％、エデト酸塩０．１質量％、ヤシ油脂肪酸イミドリニウムベタイン（固形分）２質量％、ＰＥＧ−３０水添ヒマシ油３質量％に、水を加えて合計が１００質量％となるように透明石鹸組成物の溶液を用意し、７０℃でスターラーの回転速度を２００ｒｐｍとして混合攪拌して均一に溶解させた。
【００８６】
この溶液１００質量％に対して、１ｍｍ2の金属箔部材を０．１質量％の割合で加えて十分に攪拌し、金属箔部材の金属箔が溶液中に拡散したことを目視で確認した後、上記実施例１と同様の方法で透明石鹸を形成し、金属箔の均一性および外観を評価した。また、７０℃の透明石鹸組成物の溶液を１００ｃｃのビーカーに５０ｃｃ流し込み、室温にて温度計で攪拌しながら冷却して徐々に固化させ、攪拌できなくなった時の温度を凝固温度として測定した。結果を表４に示す。
【表４】
2017222740.tif 000010
［実施例１１、１２、比較例６］
【００８７】
アルコールその他を配合する割合を表４に示すように変更した以外は、上記実施例１０と同様にして金属箔部材の金属箔が分散した透明石鹸を形成した。そして、得られた透明石鹸の金属箔の均一性、外観および凝固温度を評価した。結果を表４に示す。
【００８８】
表４から、透明石鹸組成物の溶液１００質量％中に２０質量％以下のアルコール成分を加えた本発明に係る透明石鹸の場合には、均一分散性および外観に優れた結果が得られることが確認できた。これは、凝固温度をある程度高く保ち、固化時間を短くすることができたことにより、分散した金属箔が沈む前に凝固させることができたことによるものと考えられる。
［実施例１３］
【００８９】
脂肪酸石鹸２５質量％、アルコール８質量％、砂糖１５質量％、ソルビット１０質量％、グリセリン１５質量％、ジグリセリン１０質量％、エデト酸塩０．１質量％、ヤシ油脂肪酸イミドリニウムベタイン（固形分）１質量％、ＰＥＧ−３０水添ヒマシ油３質量％に、水を加えて合計が１００質量％となるように透明石鹸組成物の溶液を用意し、７０℃でスターラーの回転速度を２００ｒｐｍとして混合攪拌して均一に溶解させた。
【００９０】
この溶液１００質量％に対して、１ｍｍ2の金属箔部材を０．１質量％の割合で加えて十分に攪拌し、金属箔部材の金属箔が溶液中に拡散したことを目視で確認した後、上記実施例１と同様の方法で透明石鹸を形成し、金属箔の均一性、外観および透明性を評価した。結果を表５に示す。
【表５】
2017222740.tif 000011
［実施例１４〜１６、比較例７，８］
【００９１】
脂肪酸石鹸、糖、ソルビット、グリセリン、ジグリセリンの合計の配合割合を表５に示すように変更した以外は、上記実施例１３と同様にして金箔層が分散した透明石鹸を形成した。そして、得られた透明石鹸の金箔層の均一性、外観および透明性を評価した。結果を表５に示す。
【００９２】
表５から、透明石鹸組成物の溶液１００質量％中に、脂肪酸石鹸成分を２５質量％〜５５質量％、糖・保湿剤成分を５０質量％〜２０質量％とした本発明に係る透明石鹸の場合には、均一分散性、外観および透明性の全てにおいて優れた結果が得られることが確認できた。これは、上記の範囲を外れて石鹸成分が少なく、糖・保湿剤成分が多い場合には、固化性が悪く金箔層が沈降してしまい、上記の範囲を外れて石鹸成分が多く、糖・保湿剤成分が少ない場合には、急激に固化してしまうため、金属箔の分散性や透明性が悪化してしまうことによるものと考えられる。
［実施例１７］
【００９３】
脂肪酸石鹸３５質量％、アルコール１０質量％、砂糖１０質量％、ソルビット５質量％、グリセリン１０質量％、ＰＰＧ８−グリセリルエーテル５質量％、エデト酸塩０．１質量％、ヤシ油脂肪酸イミドリニウムベタイン（固形分）２質量％、ラウリルグリコール酢酸ナトリウム（固形分）１質量％、ＰＥＧ−６０水添ヒマシ油５質量％に、水を加えて合計が１００質量％となるように透明石鹸組成物の溶液を用意し、７０℃でスターラーの回転速度を２００ｒｐｍとして混合攪拌して均一に溶解させた。
【００９４】
この溶液１００質量％に対して、１ｍｍ2の金属箔部材を０．１質量％の割合で加えて１０分間攪拌した後、上記実施例１と同様の方法で透明石鹸を形成し、金属箔の均一性および外観を評価した。結果を表６に示す。
【表６】
2017222740.tif 000012
［実施例１８〜２１、比較例９］
【００９５】
金属箔部材を加えた後の攪拌時間を表６に示すように変更した以外は、上記実施例１７と同様にして金属箔が分散した透明石鹸を形成した。そして、得られた透明石鹸の金属箔の均一性および外観を評価した。結果を表６に示す。
【００９６】
表６から、金属箔部材を５分以上混合攪拌した本発明に係る透明石鹸の場合には、金属箔の均一分散性および外観において優れた結果が得られることが確認できた。攪拌時間が１０分以上になると、均一分散性、外観ともにさらに優れた結果が確認できた。これは、混合攪拌する時間を５未満の場合には、金属箔部材を構成する親水性フィルム層の溶解および／または膨潤が不十分となり、透明石鹸組成物の溶液に分散せずに沈降した状態のままになるが、混合攪拌時間を５分以上とすることで、金属箔部材を構成する親水性フィルム層の溶解および／または膨潤が十分に行われ、金属箔部材の金属箔が透明石鹸組成物の溶液に良く馴染み、均等に分散することによるものと考えられる。
［実施例２２］
【００９７】
前記実施例１７において透明石鹸組成物の溶液を調製する際に、水の代わりに、６０℃に加温した約１００ｃｃ前後の温水に金属箔部材を投入して５分間スターラーの回転速度を１００ｒｐｍとして攪拌混合した水溶液を使用し、最後に不足分の水を加えて合計が１００質量％となるように透明石鹸組成物の溶液を調製し、７０℃で５分間スターラーの回転速度を２００ｒｐｍとして混合攪拌して均一に溶解させた。この溶液を使用して上記実施例１と同様の方法で透明石鹸を形成し、金属箔の均一性および外観を評価した。結果を表７に示す。
［実施例２３〜２５］
【００９８】
上記実施例２２において、後の混合攪拌時間を表７に示すように変更した以外は、上記実施例２２と同様にして金属箔が分散した透明石鹸を形成した。そして、得られた透明石鹸の金属箔の均一性および外観を評価した。結果を表７に示す。
【表７】
2017222740.tif 000013
【００９９】
表７から、金属箔部材を先に温水と５分間混合攪拌しておいた水溶液を使用して透明石鹸組成物の溶液を調製した場合にも、前記金属箔部材と温水との混合攪拌時間と、透明石鹸組成物を調製する際の混合攪拌の時間との合計の混合時間が１０分〜９０分であれば、金属箔の均一分散性および外観において優れた結果が得られることが確認できた。
【０１００】
なお、上記各実施例においては、２０μｍ厚みに形成されたプルランフィルム層（親水性フィルム層）上に、厚さ０．５μｍとなるように金を真空蒸着させて金属箔を形成した金属箔部材を使用しているが、金属箔の部分を厚さ０．０１μｍとした金属箔部材の場合であっても、実施例１〜実施例２５の全てにおいて、同様の結果が得られた。また、プルランフィルム層と金属箔との間に５μｍの厚みに形成されたツェインフィルム層（接着層）を設けた金属箔部材を用いた場合であっても、実施例１〜実施例２５の全てにおいて、同様の結果が得られた。
【符号の説明】
【０１０１】
１  透明石鹸
１０  溶液（石鹸素地）
【図１】
2017222740.tif 000014
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
脂肪酸石鹸を２５〜５５質量％、糖・ポリオールを２０〜５０質量％、アルコールを２０質量％以下の割合で含有し、枠練り法による製造用に調製された石鹸素地に、当該石鹸素地に対して溶解および／または膨潤可能な親水性フィルム層上に、金属箔を設けて形成した金属箔部材を投入して５〜９０分混合して前記親水性フィルム層を溶解および／または膨潤させ、前記金属箔を石鹸素地中に分断して分散させた後、これを枠に流し込んで、養生硬化させて石鹸を形成することを特徴とする透明石鹸の製造方法。
【請求項２】
親水性フィルム層と、金属箔との間に、接着層が設けられた金属箔部材を使用する請求項１に記載の透明石鹸の製造方法。
【請求項３】
金属箔部材は、１ｍｍ２〜４００ｍｍ２の大きさとなされたものである請求項１または２に記載の透明石鹸の製造方法。
【請求項４】
金属箔部材は、石鹸素地１００質量％に対して０．００５〜２．０質量％の割合で含有されたものである請求項１ないし３の何れか一に記載の透明石鹸の製造方法。
【請求項５】
水に金属箔部材を投入して５分以上混合した後、前記水の量だけ、当該水の量が減量された石鹸素地と５分以上混合して、前記２つの混合した時間の合計を９０分以下とすることで金属箔部材の金属箔を石鹸素地中に分散させる請求項１ないし４の何れか一に記載の透明石鹸の製造方法。
【請求項６】
請求項１ないし５の何れか一に記載の透明石鹸の製造方法によって製造され、その内部に複数の金属箔が分散されてなる透明石鹸であって、
厚さ方向に同容積となるように３層に切断した各層に含まれる金属箔の数の平均数と、各層に含まれる金属箔の数との差が、前記平均数の１０％以下となされた透明石鹸。
【手続補正２】
【補正対象書類名】明細書
【補正対象項目名】０００８
【補正方法】変更
【補正の内容】
【０００８】
上記課題を解決するための本発明に係る透明石鹸の製造方法は、脂肪酸石鹸を２５〜５５質量％、糖・ポリオールを２０〜５０質量％、アルコールを２０質量％以下の割合で含有し、枠練り法による製造用に調製された石鹸素地に、当該石鹸素地に対して溶解および／または膨潤可能な親水性フィルム層上に、金属箔を設けて形成した金属箔部材を投入して５〜９０分混合して前記親水性フィルム層を溶解および／または膨潤させ、前記金属箔を石鹸素地中に分断して分散させた後、これを枠に流し込んで、養生硬化させて石鹸を形成するものである。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】